【手続補正書】
【提出日】平成19年4月24日(2007.4.24)
【手続補正１】
【補正対象書類名】特許請求の範囲
【補正対象項目名】全文
【補正方法】変更
【補正の内容】
【特許請求の範囲】
【請求項１】
多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）Ｍ1Ｏxを含んでなる少なくとも１種の化学／電気活性材料、および（ｉｉ）それぞれがＭ1aＭ2bＯxを含んでなる少なくとも３種の化学／電気活性材料、よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2は、Ｇａ、Ｌａ、Ｍｎ、Ｎｉ、Ｓｎ、Ｓｒ、Ｔｉ、Ｗ、Ｙ、Ｚｎよりなる群から選択され；
ここでＭ1およびＭ2は、Ｍ1aＭ2bＯxにおいてそれぞれ異なっており；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の電気的応答を測定するための手段、
を含んでなる装置。
【請求項２】
多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）それぞれがＭ1Ｏxを含んでなる少なくとも２種の化学／電気活性材料、および（ｉｉ）それぞれがＭ1aＭ2bＯxを含んでなる少なくとも２種の化学／電気活性材料、よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2は、Ｇａ、Ｌａ、Ｍｎ、Ｎｉ、Ｓｎ、Ｓｒ、Ｔｉ、Ｗ、Ｙ、Ｚｎよりなる群から選択され；
ここでＭ1およびＭ2は、Ｍ1aＭ2bＯxにおいてそれぞれ異なっており；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の電気的応答を測定するための手段、
を含んでなる装置。
【請求項３】
多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）Ｍ1Ｏxを含んでなる少なくとも１種の化学／電気活性材料、（ｉｉ）それぞれがＭ1aＭ2bＯxを含んでなる少なくとも２種の化学／電気活性材料、および（ｉｉｉ）Ｍ1aＭ2bＭ3cＯxを含んでなる少なくとも１種の化学／電気活性材料よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2およびＭ3はそれぞれ独立してＧａ、Ｌａ、Ｍｎ、Ｎｉ、Ｓｎ、Ｓｒ、Ｔｉ、Ｗ、Ｙ、Ｚｎよりなる群から選択され；
ここでＭ1とＭ2は、Ｍ1aＭ2bＯxの中においてはそれぞれ異なり、そしてＭ1とＭ2とＭ3は、Ｍ1aＭ2bＭ3cＯxの中においてはそれぞれ異なり；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の電気的応答を測定するための手段、
を含んでなる装置。
【請求項４】
多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）Ｍ1Ｏxを含んでなる少なくとも２種の化学／電気活性材料、（ｉｉ）それぞれがＭ1aＭ2bＯxを含んでなる少なくとも１種の化学／電気活性材料、および（ｉｉｉ）Ｍ1aＭ2bＭ3cＯxを含んでなる少なくとも１種の化学／電気活性材料よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2およびＭ3はそれぞれ独立してＧａ、Ｌａ、Ｍｎ、Ｎｉ、Ｓｎ、Ｓｒ、Ｔｉ、Ｗ、Ｙ、Ｚｎよりなる群から選択され；
ここでＭ1とＭ2は、Ｍ1aＭ2bＯxの中においてはそれぞれ異なり、そしてＭ1とＭ2とＭ3は、Ｍ1aＭ2bＭ3cＯxの中においてはそれぞれ異なり；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の電気的応答を測定するための手段、
を含んでなる装置。
【請求項５】
多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）それぞれがＭ1aＭ2bＯxを含んでなる少なくとも３種の化学／電気活性材料、および（ｉｉ）Ｍ1aＭ2bＭ3cＯxを含んでなる少なくとも１種の化学／電気活性材料、よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2およびＭ3はそれぞれ独立してＧａ、Ｌａ、Ｍｎ、Ｎｉ、Ｓｎ、Ｓｒ、Ｔｉ、Ｗ、Ｙ、Ｚｎよりなる群から選択され；
ここでＭ1とＭ2は、Ｍ1aＭ2bＯxの中においてはそれぞれ異なり、そしてＭ1とＭ2とＭ3は、Ｍ1aＭ2bＭ3cＯxの中においてはそれぞれ異なり；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の電気的応答を測定するための手段、
を含んでなる装置。
【手続補正２】
【補正対象書類名】明細書
【補正対象項目名】０１００
【補正方法】変更
【補正の内容】
【０１００】
４９相評価から選択した、上に挙げた材料を模擬実用評価にかけたが、そこでは、ガソリン直接噴射エンジンシステムの中でそれらを試験した。それらの材料は、エンジンの排気に暴露される装置の中で使用した。それらの材料は、４９相評価で試験した場合と実質的に同様な方法でエンジン試験のために調製したが、ただし、バッチサイズを大きくして１００グラムとした。エンジン評価において、それらの材料は、ＮＯx貯留（ＮＯx  ｓｔｏｒａｇｅ）触媒を有する希薄燃焼エンジンの排気ガスに暴露させた。その試験は、ＲＰＭと負荷を一定として、５つの異なった状態でエンジンを運転することからなっていた。その上に材料を搭載した基材を、少なくとも約４８０℃の温度にまで加熱した。エンジン排気に暴露させて起きる、それぞれの材料に結合させた回路の抵抗の変化を記録した。材料を排気ガスに暴露させたときの、それぞれの材料の抵抗値の増減を、試験時間の間記録して、プロジェクション・オントゥ・ラテント・システムズ（Ｐｒｏｊｅｃｔｉｏｎ  ｏｎｔｏ  Ｌａｔｅｎｔ  Ｓｙｓｔｅｍｓ、ＰＬＳ）モデルを含むアルゴリズムを使用して、抵抗値の読みから、排気ガスの流れの中のＮＯx濃度の予想を行った。その排気ガスは、高速型（ｆａｓｔ）ＣＬＤを用いて同時に測定し、それにより、予想されたＮＯx濃度と実測のＮＯx濃度とを直接比較することが可能となった。ＣＬＤによって測定された量と比較した場合の、ＰＬＳモデルによって求めたＮＯxの量の２乗平均平方根誤差（ｒｏｏｔ  ｍｅａｎ  ｓｑｕａｒｅ  ｅｒｒｏｒ）は１９．５ｐｐｍであった。ＮＯx濃度のそれぞれの予測値の量を、同時に測定したＣＬＤの量に対してプロットした。全部の測定をプロットしたものを、図４に示したが、それからは、化学／電気活性材料のアレイを使用してガス混合物中の成分の存在または濃度を求めることが、誤差の許容範囲内で可能となると、考えられる。
本発明の好適な実施態様は次のとおりである。
１．  多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）Ｍ1Ｏxを含んでなる少なくとも１種の化学／電気活性材料、および（ｉｉ）それぞれがＭ1aＭ2bＯxを含んでなる少なくとも３種の化学／電気活性材料、よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2は、Ｇａ、Ｌａ、Ｍｎ、Ｎｉ、Ｓｎ、Ｓｒ、Ｔｉ、Ｗ、Ｙ、Ｚｎよりなる群から選択され；
ここでＭ1およびＭ2は、Ｍ1aＭ2bＯxにおいてそれぞれ異なっており；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の電気的応答を測定するための手段、
を含んでなる装置。
２．  ５種以上の化学／電気活性材料のアレイを含んでなり、ここで、化学／電気活性材料が、それぞれがＭ1aＭ2bＯxを含んでなる少なくとも４種の化学／電気活性材料よりなる群から選択される上記１に記載の装置。
３．  ６種以上の化学／電気活性材料のアレイを含んでなり、ここで、化学／電気活性材料が、それぞれがＭ1aＭ2bＯxを含んでなる少なくとも５種の化学／電気活性材料よりなる群から選択される上記１に記載の装置。
４．  多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）それぞれがＭ1Ｏxを含んでなる少なくとも２種の化学／電気活性材料、および（ｉｉ）それぞれがＭ1aＭ2bＯxを含んでなる少なくとも２種の化学／電気活性材料、よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2は、Ｇａ、Ｌａ、Ｍｎ、Ｎｉ、Ｓｎ、Ｓｒ、Ｔｉ、Ｗ、Ｙ、Ｚｎよりなる群から選択され；
ここでＭ1およびＭ2は、Ｍ1aＭ2bＯxにおいてそれぞれ異なっており；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の電気的応答を測定するための手段、
を含んでなる装置。
５．  ５種以上の化学／電気活性材料のアレイを含んでなり、ここで、化学／電気活性材料が、それぞれがＭ1aＭ2bＯxを含んでなる少なくとも３種の化学／電気活性材料よりなる群から選択される上記４に記載の装置。
６．  ６種以上の化学／電気活性材料のアレイを含んでなり、ここで、化学／電気活性材料が、それぞれがＭ1aＭ2bＯxを含んでなる少なくとも４種の化学／電気活性材料よりなる群から選択される上記４に記載の装置。
７．  多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）Ｍ1Ｏxを含んでなる少なくとも１種の化学／電気活性材料、（ｉｉ）それぞれがＭ1aＭ2bＯxを含んでなる少なくとも２種の化学／電気活性材料、および（ｉｉｉ）Ｍ1aＭ2bＭ3cＯxを含んでなる少なくとも１種の化学／電気活性材料よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2およびＭ3はそれぞれ独立してＧａ、Ｌａ、Ｍｎ、Ｎｉ、Ｓｎ、Ｓｒ、Ｔｉ、Ｗ、Ｙ、Ｚｎよりなる群から選択され；
ここでＭ1とＭ2は、Ｍ1aＭ2bＯxの中においてはそれぞれ異なり、そしてＭ1とＭ2とＭ3は、Ｍ1aＭ2bＭ3cＯxの中においてはそれぞれ異なり；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の電気的応答を測定するための手段、
を含んでなる装置。
８．  ５種以上の化学／電気活性材料のアレイを含んでなり、ここで、化学／電気活性材料が、それぞれがＭ1aＭ2bＯxを含んでなる少なくとも３種の化学／電気活性材料よりなる群から選択される上記７に記載の装置。
９．  ６種以上の化学／電気活性材料のアレイを含んでなり、ここで、化学／電気活性材料が、それぞれがＭ1aＭ2bＯxを含んでなる少なくとも４種の化学／電気活性材料よりなる群から選択される上記７に記載の装置。
１０．  多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）Ｍ1Ｏxを含んでなる少なくとも２種の化学／電気活性材料、（ｉｉ）それぞれがＭ1aＭ2bＯxを含んでなる少なくとも１種の化学／電気活性材料、および（ｉｉｉ）Ｍ1aＭ2bＭ3cＯxを含んでなる少なくとも１種の化学／電気活性材料よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2およびＭ3はそれぞれ独立してＧａ、Ｌａ、Ｍｎ、Ｎｉ、Ｓｎ、Ｓｒ、Ｔｉ、Ｗ、Ｙ、Ｚｎよりなる群から選択され；
ここでＭ1とＭ2は、Ｍ1aＭ2bＯxの中においてはそれぞれ異なり、そしてＭ1とＭ2とＭ3は、Ｍ1aＭ2bＭ3cＯxの中においてはそれぞれ異なり；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の電気的応答を測定するための手段、
を含んでなる装置。
１１．  ５種以上の化学／電気活性材料のアレイを含んでなり、ここで、化学／電気活性材料が、それぞれがＭ1aＭ2bＯxを含んでなる少なくとも２種の化学／電気活性材料よりなる群から選択される上記１０に記載の装置。
１２．  ６種以上の化学／電気活性材料のアレイを含んでなり、ここで、化学／電気活性材料が、それぞれがＭ1aＭ2bＯxを含んでなる少なくとも３種の化学／電気活性材料よりなる群から選択される上記１０に記載の装置。
１３．  多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）それぞれがＭ1aＭ2bＯxを含んでなる少なくとも３種の化学／電気活性材料、および（ｉｉ）Ｍ1aＭ2bＭ3cＯxを含んでなる少なくとも１種の化学／電気活性材料、よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2およびＭ3はそれぞれ独立してＧａ、Ｌａ、Ｍｎ、Ｎｉ、Ｓｎ、Ｓｒ、Ｔｉ、Ｗ、Ｙ、Ｚｎよりなる群から選択され；
ここでＭ1とＭ2は、Ｍ1aＭ2bＯxの中においてはそれぞれ異なり、そしてＭ1とＭ2とＭ3は、Ｍ1aＭ2bＭ3cＯxの中においてはそれぞれ異なり；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の電気的応答を測定するための手段、
を含んでなる装置。
１４．  ５種以上の化学／電気活性材料のアレイを含んでなり、ここで、化学／電気活性材料が、それぞれがＭ1aＭ2bＯxを含んでなる少なくとも４種の化学／電気活性材料よりなる群から選択される上記１３に記載の装置。
１５．  ６種以上の化学／電気活性材料のアレイを含んでなり、ここで、化学／電気活性材料が、それぞれがＭ1aＭ2bＯxを含んでなる少なくとも５種の化学／電気活性材料よりなる群から選択される上記１３に記載の装置。
１６．  多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）Ｍ1Ｏxを含んでなる化学／電気活性材料、（ｉｉ）Ｍ1aＭ2bＯxを含んでなる化学／電気活性材料、および（ｉｉｉ）Ｍ1aＭ2bＭ3cＯxを含んでなる化学／電気活性材料よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2およびＭ3はそれぞれ独立してＧａ、Ｌａ、Ｍｎ、Ｎｉ、Ｓｎ、Ｓｒ、Ｔｉ、Ｗ、Ｙ、Ｚｎよりなる群から選択され；
ここでＭ1とＭ2は、Ｍ1aＭ2bＯxの中においてはそれぞれ異なり、そしてＭ1とＭ2とＭ3は、Ｍ1aＭ2bＭ3cＯxの中においてはそれぞれ異なり；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）化学／電気活性材料を、約５００℃またはそれ以上の最低限の温度に連続的に維持するためのヒーター；および
（ｃ）アレイをガス混合物に暴露させた際のそれぞれの化学／電気活性材料の個々の電気的応答を測定するための手段；および
（ｄ）化学／電気活性材料の個々の電気的応答以外にはそのガス混合物に関する情報が無い場合にも、ガス混合物中の成分の存在または濃度に関連する測定値を得るための手段、
を含んでなる装置。
１７．  Ｍ1aＭ2bＯxを含んでなる化学／電気活性材料が、
ＡｌaＮｉbＯxを含んでなる化学／電気活性材料、
ＣｒaＭｎbＯxを含んでなる化学／電気活性材料、
ＣｒaＹbＯxを含んでなる化学／電気活性材料、
ＣｕaＧａbＯxを含んでなる化学／電気活性材料、
ＣｕaＬａbＯxを含んでなる化学／電気活性材料、
ＦｅaＬａbＯxを含んでなる化学／電気活性材料、
ＦｅaＮｉbＯxを含んでなる化学／電気活性材料、
ＦｅaＴｉbＯxを含んでなる化学／電気活性材料、
ＭｎaＴｉbＯxを含んでなる化学／電気活性材料、
ＮｄaＳｒbＯxを含んでなる化学／電気活性材料、
ＮｂaＴｉbＯxを含んでなる化学／電気活性材料、
ＮｂaＷbＯxを含んでなる化学／電気活性材料、
ＮｉaＺｎbＯxを含んでなる化学／電気活性材料、
ＳｂaＳｎbＯxを含んでなる化学／電気活性材料、
ＴａaＴｉbＯxを含んでなる化学／電気活性材料、および
ＴｉaＺｎbＯxを含んでなる化学／電気活性材料、
よりなる群から選択される上記１、４、７、１０、１３および１６のいずれか１項に記載の装置。
１８．  Ｍ1aＭ2bＭ3cＯxを含んでなる化学／電気活性材料が、
ＧａaＴｉbＺｎcＯxを含んでなる化学／電気活性材料、
ＮｂaＴｉbＺｎcＯxを含んでなる化学／電気活性材料、
よりなる群から選択される上記１、４、７、１０、１３および１６のいずれか１項に記載の装置。
１９．  多成分ガス混合物を分析するための装置であって：
（ａ）３種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）Ｍ1Ｏxを含んでなる化学／電気活性材料、（ｉｉ）Ｍ1aＭ2bＯxを含んでなる化学／電気活性材料、および（ｉｉｉ）Ｍ1aＭ2bＭ3cＯxを含んでなる化学／電気活性材料よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2およびＭ3はそれぞれ独立してＧａ、Ｌａ、Ｍｎ、Ｎｉ、Ｓｎ、Ｓｒ、Ｔｉ、Ｗ、Ｙ、Ｚｎよりなる群から選択され；
ここでＭ1とＭ2は、Ｍ1aＭ2bＯxの中においてはそれぞれ異なり、そしてＭ1とＭ2とＭ3は、Ｍ1aＭ2bＭ3cＯxの中においてはそれぞれ異なり；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の個々の電気的応答を測定するための手段；を含んでなり、
ここで、少なくとも３種の化学／電気活性材料が、以下の群：
それぞれＡｌaＮｉbＯx、ＣｒaＴｉbＯx、およびＦｅaＬａbＯxを含んでなる化学／電気活性材料の群；
それぞれＣｒaＴｉbＯx、ＦｅaＬａbＯx、およびＦｅaＮｉbＯxを含んでなる化学／電気活性材料の群；
それぞれＦｅaＬａbＯx、ＦｅaＮｉbＯx、およびＮｉaＺｎbＯxを含んでなる化学／電気活性材料の群；
それぞれＦｅaＮｉbＯx、ＮｉaＺｎbＯx、およびＳｂaＳｎbＯxを含んでなる化学／電気活性材料の群；
それぞれＡｌaＮｉbＯx、ＣｒaＴｉbＯx、およびＭｎaＴｉbＯxを含んでなる化学／電気活性材料の群；
それぞれＮｂaＴｉbＯx、ＮｉaＺｎbＯx、およびＳｂaＳｎbＯxを含んでなる化学／電気活性材料の群；
それぞれＮｉaＺｎbＯx、ＳｂaＳｎbＯx、およびＴａaＴｉbＯxを含んでなる化学／電気活性材料の群；
それぞれＳｂaＳｎbＯx、ＴａaＴｉbＯx、およびＴｉaＺｎbＯxを含んでなる化学／電気活性材料の群；
それぞれＣｒaＭｎbＯx、ＣｒaＴｉbＯx、およびＣｒaＹbＯxを含んでなる化学／電気活性材料の群；
それぞれＣｒaＴｉbＯx、ＣｒaＹbＯx、およびＣｕaＧａbＯxを含んでなる化学／電気活性材料の群；
それぞれＣｒaＹbＯx、ＣｕaＧａbＯx、およびＣｕaＬａbＯxを含んでなる化学／電気活性材料の群；
それぞれＣｕaＧａbＯx、ＣｕaＬａbＯx、およびＦｅaＬａbＯxを含んでなる化学／電気活性材料の群；
それぞれＣｒaＹbＯx、ＣｕaＧａbＯx、およびＣｕaＬａbＯxを含んでなる化学／電気活性材料の群；
それぞれＣｕaＧａbＯx、ＣｕaＬａbＯx、およびＦｅaＴｉbＯxを含んでなる化学／電気活性材料の群；
それぞれＣｒaＭｎbＯx、ＭｎaＴｉbＯx、およびＮｄaＳｒbＯxを含んでなる化学／電気活性材料の群；
それぞれＣｒaＴｉbＯx、ＭｎaＴｉbＯx、およびＮｂaＴｉbＺｎcＯxを含んでなる化学／電気活性材料の群；
それぞれＭｎaＴｉbＯx、ＮｂaＴｉbＺｎcＯx、およびＴａaＴｉbＯxを含んでなる化学／電気活性材料の群；
それぞれＮｂaＴｉbＺｎcＯx、ＴａaＴｉbＯx、およびＴｉaＺｎbＯxを含んでなる化学／電気活性材料の群；
それぞれＧａaＴｉbＺｎcＯx、ＮｂaＴｉbＯx、およびＮｉaＺｎbＯxを含んでなる化学／電気活性材料の群；
それぞれＮｂaＴｉbＯx、ＮｉaＺｎbＯx、およびＳｎＯ2を含んでなる化学／電気活性材料の群；
それぞれＮｉaＺｎbＯx、ＳｎＯ2、およびＴａaＴｉbＯxを含んでなる化学／電気活性材料の群；
それぞれＳｎＯ2、ＴａaＴｉbＯx、およびＴｉaＺｎbＯxを含んでなる化学／電気活性材料の群；
それぞれＴａaＴｉbＯx、ＴｉaＺｎbＯx、およびＺｎＯを含んでなる化学／電気活性材料の群；
それぞれＡｌaＮｉbＯx、ＣｒaＭｎbＯx、およびＣｕＯを含んでなる化学／電気活性材料の群；
それぞれＣｒaＭｎbＯx、ＣｕＯ、およびＮｄaＳｒbＯxを含んでなる化学／電気活性材料の群；
それぞれＣｕＯ、ＮｄaＳｒbＯx、およびＰｒ6Ｏ11を含んでなる化学／電気活性材料の群；
それぞれＮｄaＳｒbＯx、Ｐｒ6Ｏ11、およびＷＯ3を含んでなる化学／電気活性材料の群；
それぞれＣｕaＬａbＯx、ＦｅaＴｉbＯx、およびＧａaＴｉbＺｎcＯxを含んでなる化学／電気活性材料の群；
それぞれＦｅaＴｉbＯx、ＧａaＴｉbＺｎcＯx、およびＮｂaＷbＯxを含んでなる化学／電気活性材料の群；
の１つから選択される３種の材料の群を含み；
ここでａ、ｂ、ｃおよびｘは、先に定義したものである、
装置。
２０．  多成分ガス混合物を分析するための装置であって：
（ａ）４種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）Ｍ1Ｏxを含んでなる化学／電気活性材料、（ｉｉ）Ｍ1aＭ2bＯxを含んでなる化学／電気活性材料、および（ｉｉｉ）Ｍ1aＭ2bＭ3cＯxを含んでなる化学／電気活性材料よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2およびＭ3はそれぞれ独立してＧａ、Ｌａ、Ｍｎ、Ｎｉ、Ｓｎ、Ｓｒ、Ｔｉ、Ｗ、Ｙ、Ｚｎよりなる群から選択され；
ここでＭ1とＭ2は、Ｍ1aＭ2bＯxの中においてはそれぞれ異なり、そしてＭ1とＭ2とＭ3は、Ｍ1aＭ2bＭ3cＯxの中においてはそれぞれ異なり；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の個々の電気的応答を測定するための手段であって；
ここで、少なくとも４種の化学／電気活性材料が、以下の群：
それぞれＧａaＴｉbＺｎcＯx、ＮｂaＴｉbＯx、ＮｉaＺｎbＯx、およびＳｎＯ2を含んでなる化学／電気活性材料の群；
それぞれＮｂaＴｉbＯx、ＮｉaＺｎbＯx、ＳｂaＳｎbＯx、およびＺｎＯを含んでなる化学／電気活性材料の群；
それぞれＮｉaＺｎbＯx、ＳｂaＳｎbＯx、ＴａaＴｉbＯx、およびＺｎＯを含んでなる化学／電気活性材料の群；
それぞれＳｂaＳｎbＯx、ＴａaＴｉbＯx、ＴｉaＺｎbＯx、およびＺｎＯを含んでなる化学／電気活性材料の群；
の１つから選択される４種の材料の群を含み；
ここでａ、ｂ、ｃおよびｘは、先に定義したものである、手段、
を含んでなる装置。
２１．  多成分ガス混合物を分析するための装置であって：
（ａ）６種以上の化学／電気活性材料のアレイであって、それぞれの化学／電気活性材料が、選択された温度でガス混合物に暴露させた際に、それぞれ他の化学／電気活性材料とは異なった電気的応答特性を示し；
ここで化学／電気活性材料は、（ｉ）Ｍ1Ｏxを含んでなる化学／電気活性材料、（ｉｉ）Ｍ1aＭ2bＯxを含んでなる化学／電気活性材料、および（ｉｉｉ）Ｍ1aＭ2bＭ3cＯxを含んでなる化学／電気活性材料よりなる群から選択され；
ここでＭ1は、Ａｌ、Ｃｅ、Ｃｒ、Ｃｕ、Ｆｅ、Ｇａ、Ｍｎ、Ｎｂ、Ｎｄ、Ｎｉ、Ｐｒ、Ｓｂ、Ｓｎ、Ｔａ、Ｔｉ、ＷおよびＺｎよりなる群から選択され；
ここでＭ2およびＭ3はそれぞれ独立してＧａ、Ｌａ、Ｍｎ、Ｎｉ、Ｓｎ、Ｓｒ、Ｔｉ、Ｗ、Ｙ、Ｚｎよりなる群から選択され；
ここでＭ1とＭ2は、Ｍ1aＭ2bＯxの中においてはそれぞれ異なり、そしてＭ1とＭ2とＭ3は、Ｍ1aＭ2bＭ3cＯxの中においてはそれぞれ異なり；
ここでａ、ｂおよびｃはそれぞれ独立して、約０．０００５〜約１であり；そして
ここでｘは、化学／電気活性材料中で、存在している酸素が他の元素の電荷とバランスがとれるのに充分な数である、アレイ；および
（ｂ）アレイをガス混合物に暴露させた際のそれぞれの化学／電気活性材料の個々の電気的応答を測定するための手段；を含んでなり、
ここで、少なくとも６種の化学／電気活性材料が、以下の群：
それぞれＣｒaＭｎbＯx、ＭｎaＴｉbＯx、ＮｄaＳｒbＯx、ＮｂaＴｉbＺｎcＯx、Ｐｒ6Ｏ11、およびＴｉaＺｎbＯxを含んでなる化学／電気活性材料の群；
それぞれＡｌaＮｉbＯx、ＣｒaＴｉbＯx、ＦｅaＬａbＯx、ＦｅaＮｉbＯx、ＮｉaＺｎbＯx、およびＳｂaＳｎbＯxを含んでなる化学／電気活性材料の群；
それぞれＡｌaＮｉbＯx、ＣｒaＴｉbＯx、ＭｎaＴｉbＯx、ＮｂaＴｉbＺｎcＯx、ＴａaＴｉbＯx、およびＴｉaＺｎbＯxを含んでなる化学／電気活性材料の群；
それぞれＧａaＴｉbＺｎcＯx、ＮｂaＴｉbＯx、ＮｉaＺｎbＯx、ＳｂaＳｎbＯx、ＴａaＴｉbＯx、およびＴｉaＺｎbＯxを含んでなる化学／電気活性材料の群；
それぞれＧａaＴｉbＺｎcＯx、ＮｂaＴｉbＯx、ＮｉaＺｎbＯx、ＳｎＯ2、ＴａaＴｉbＯx、およびＴｉaＺｎbＯxを含んでなる化学／電気活性材料の群；
それぞれＮｂaＴｉbＯx、ＮｉaＺｎbＯx、ＳｂaＳｎbＯx、ＴａaＴｉbＯx、ＴｉaＺｎbＯx、およびＺｎＯを含んでなる化学／電気活性材料の群；
それぞれＣｒaＭｎbＯx、ＣｒaＴｉbＯx、ＣｒaＹbＯx、ＣｕaＧａbＯx、ＣｕaＬａbＯx、およびＦｅaＬａbＯxを含んでなる化学／電気活性材料の群；
それぞれＡｌaＮｉbＯx、ＣｒaＭｎbＯx、ＣｕＯ、ＮｄaＳｒbＯx、Ｐｒ6Ｏ11、およびＷＯ3を含んでなる化学／電気活性材料の群；
それぞれＣｒaＹbＯx、ＣｕaＧａbＯx、ＣｕaＬａbＯx、ＦｅaＴｉbＯx、ＧａaＴｉbＺｎcＯx、およびＮｂaＷbＯxを含んでなる化学／電気活性材料の群；および
それぞれＣｒaＭｎbＯx、ＭｎaＴｉbＯx、ＮｄaＳｒbＯx、ＮｂaＴｉbＺｎcＯx、Ｐｒ6Ｏ11、およびＴｉaＺｎbＯxを含んでなる化学／電気活性材料の群；
の１つから選択される４種の材料の群を含み；
ここでａ、ｂ、ｃおよびｘは、先に定義したものである、
装置。
２２．  化学／電気活性材料がフリット添加物をさらに含んでなる上記１、４、７、１０、１３、１６、１９、２０および２１のいずれか１項に記載の装置。
２３．  多成分ガス混合物中の酸化窒素の存在または濃度を測定する上記１に記載の装置。
２４．  多成分ガス混合物中の炭化水素の存在または濃度を測定する上記１に記載の装置。
２５．  多成分ガス混合物中の酸化窒素および炭化水素の存在または濃度を測定する上記１に記載の装置。
２６．  ガス混合物中の成分ガスが分離されない上記１に記載の装置。
２７．  化学／電気活性材料の電気的応答が、多成分ガス混合物だけに暴露させることにより測定される上記１に記載の装置。
２８．  ガス混合物の中の少なくとも１種の個別のガス成分の濃度を計算する手段をさらに含んでなる上記１に記載の装置。
２９．  多成分ガス混合物が、プロセスにより排出されるか、または機器に送り込まれる化学反応生成物であって、装置が、プロセスまたは機器の操作を調節するための、電気的応答を利用するための手段をさらに含んでなる上記１に記載の装置。
３０．  上記１に記載の装置を含んでなる、交通用車両。
３１．  上記１に記載の装置を含んでなる、建設、保守、または工業的操作のための機器。
３２．  それぞれの化学／電気活性材料を個別に加熱するための加熱手段をさらに含んでなる上記１に記載の装置。
３３．  それぞれの化学／電気活性材料を同一温度に加熱する上記１に記載の装置。
３４．  １つもしくはそれ以上の化学／電気活性材料を別な化学／電気活性材料とは異なった温度に加熱する上記１に記載の装置。
３５．  化学／電気活性材料が、抵抗性ドーパントを含むケイ素、炭化ケイ素、窒化ケイ素、およびアルミナよりなる群から選択される材料から製造した基材の上にある上記１に記載の装置。
３６．  ガス混合物が有機リンガスを含んでなる上記１に記載の装置。
３７．  人の手で持つことができる上記１に記載の装置。
３８．  建造物または車両の排気システムに設置される上記１に記載の装置。